НОВАЯ КОМПОЗИЦИЯ ДЛЯ НАНЕСЕНИЯ ПОКРЫТИЯ

1. Композиция для нанесения покрытия, включающая
а) пленкообразующую смолу, содержащую вторичные аминные группы,
b) полиизоцианатный отвердитель и
с) твердые частицы полимера на основе аминосмолы.
2. Композиция для нанесения покрытия по п.1, где (а) и (b) содержатся в композиции для нанесения покрытия в таком количестве, что стехиометрическое отношение изоцианатные группы:группы вторичного амина составляет от 1,0:1,0 до 2,5:1,0.
3. Композиция для нанесения покрытия по п.1, где пленкообразующей смолой, содержащей вторичные аминные группы, является амин сложного эфира полиаспарагиновой кислоты.
4. Композиция для нанесения покрытия по любому из предшествующих пунктов, отличающаяся тем, что полимером на основе аминосмолы является полимер на основе метилмочевины.
5. Композиция для нанесения покрытия по п.1, отличающаяся тем, что полимером на основе аминосмолы является сшитый полимер.
6. Композиция для нанесения покрытия по любому из предшествующих пунктов, отличающаяся тем, что твердые частицы полимера на основе аминосмолы содержатся в количестве от 1 до 25% по массе, в расчете на массу общей композиции для нанесения покрытия.
7. Композиция для нанесения покрытия по любому из предшествующих пунктов, где полиизоцианатный отвердитель имеет изоцианатную эквивалентную массу между 280 г/экв и 840 г/экв, например, между 280 г/экв и 500 г/экв.
8. Композиция для нанесения покрытия по любому из предшествующих пунктов, где пленкообразующая смола, содержащая вторичные аминные группы, имеет аминную эквивалентную массу в интервале между 150 г/экв и 450 г/экв.
9. Композиция для нанесения покрытия по любому из предшествующих пунктов, где (а) и (b) содержатся в композиции для нанесения покрытия в таком количестве, что стехиометрическое отношение изоцианатные группы:вторичные аминные группы больше, чем 1,5:1,0 до максимального отношения 2,5:1,0.
10. Композиция для нанесения покрытия по любому из пп.3-9, где амин сложного эфира полиаспарагиновой кислоты имеет следующую структуру:
,
1
2
3
4
где Х представляет ациклический углеводород, который инертен по отношению к изоцианатным группам при температуре до 100°С; R и R каждый независимо выбран из органических групп, которые являются инертными по отношению к изоцианатным группам при температуре до 100°С; R и R каждый независимо выбирают из атома водорода и органических групп, которые являются инертными по отношению к изоцианатным группам при температуре до 100°С; и n представляет целое число, равное, по меньшей мере, 2.
11. Композиция для нанесения покрытия по любому из предшествующих пунктов, где композиция для нанесения покрытия содержится в двух упаковках, первой упаковке, включающей амин сложного эфира полиаспарагиновой кислоты, и второй упаковке, включающей полиизоцианатный отвердитель.
12. Способ защиты подложки от дождевой эрозии или эрозии под воздействием твердых частиц, включающий
- предоставление композиции для нанесения покрытия, включающей пленкообразующий полимер, содержащий вторичные аминные группы, полиизоцианатный отвердитель и твердые частицы полимера на основе аминосмолы, как определено по любому из пп.1-11,
- нанесение композиции для покрытия на подложку с образованием одного или более слоя(ев) покрытия на подложке, и
- оставление слоя (слоев) покрытия для отверждения на подложке при температуре окружающей среды.
13. Способ по п.12, где подложкой является ветровая лопасть или ее часть.
14. Ветровая лопасть с покрытием или ее часть, где ветровая лопасть или ее часть покрыта композицией для нанесения покрытия, как определено по любому из пп.1-11.
15. Применение твердых частиц полимера на основе аминосмолы в композиции для нанесения покрытия для улучшения сопротивления дождевой эрозии или сопротивления эрозии под воздействием твердых частиц покрытия, полученного из композиции для нанесения покрытия.